(57)【特許請求の範囲】
【請求項１】
鋼製外皮にフラックスを充填してなるガスシールドアーク溶接用フラックス入りワイヤにおいて、ワイヤ全質量に対する質量％で、鋼製外皮とフラックスの両方の合計で、
Ｃ：０．０３〜０．０８％、
Ｓｉ：０．０１〜０．４％、
Ｍｎ：１．２〜２．５％、
Ｍｇ：０．２〜０．８％、
Ｂ：０．００１〜０．０１５％で、フラックスに、
ＴｉＯ２：４〜７％、
ＳｉＯ２：０．０１〜０．５％を含有し、
Ｔｉ：０．２％以下、
Ａｌ：０．０３％以下、
Ａｌ２Ｏ３：０．５％以下、
ＺｒＯ２：１％以下、
金属フッ化物のＦ換算値：０．３％以下、
かつ、ＳｉＯ２＋２×Ｓｉ＋５０×Ａｌ：０．０５〜２．３で、
残部は鋼製外皮のＦｅ、鉄粉、鉄合金粉のＦｅ分、アーク安定剤および不可避不純物からなることを特徴とするガスシールドアーク溶接用フラックス入りワイヤ。
【請求項２】
ワイヤ全質量に対する質量％で、鋼製外皮とフラックスの両方の合計で、Ｎｉ：３．０％以下を含有することを特徴とする請求項１に記載のガスシールドアーク溶接用フラックス入りワイヤ。
【発明の詳細な説明】
【技術分野】
【０００１】
本発明は、鋼構造物等を溶接するにあたり、全姿勢溶接が可能で、かつ低温靭性に優れる溶接金属が得られるガスシールドアーク溶接用フラックス入りワイヤに関する。
【背景技術】
【０００２】
鋼を被溶接材とするガスシールドアーク溶接に用いられるルチール系フラックス入りワイヤは、溶接能率、姿勢溶接性、溶接作業性において非常に優れているので、造船、橋梁、海洋構造物、鉄骨など広く適用されている。
【０００３】
しかし、ルチール系フラックス入りワイヤは、ＴｉＯ２をはじめとする酸化物主体のフラックスが鋼製外皮中に充填されているために、溶接金属中の酸素量が多く、低温靭性が得られない。したがって、ルチール系フラックス入りワイヤの低温靭性を向上させる技術がいろいろと検討されている。たとえば、特許第２９０８５８５号公報（特許文献１）には、低温靭性が優れる溶接金属を得るための技術が開示されているが、本発明者らが求める低温靭性レベルにはない。また、特許第３２０３５２７号公報（特許文献２）にも、低温靭性が優れる溶接金属を得るための技術が開示されているが、強脱酸剤として添加されているＣａは、溶接時にアークを不安定にして多量のスパッタを発生させるため、溶接作業性が不良となる。さらに、特許第２６７９８８０号公報（特許文献３）には、低温靭性が優れる溶接金属を得るための技術が開示されているが、金属フッ化物が多く添加されているため、溶接時にアークが不安定になり、多量のスパッタが発生するため、良好な溶接作業性が得られないという問題があった。
【０００４】
【特許文献１】特許第２９０８５８５号公報
【特許文献２】特許第３２０３５２７号公報
【特許文献３】特許第２６７９８８０号公報
【発明の開示】
【発明が解決しようとする課題】
【０００５】
本発明は、全姿勢溶接で溶接作業性が良好で、かつ低温靭性の優れる溶接金属を得ることができるガスシールドアーク溶接用フラックス入りワイヤを提供することを目的とする。
【課題を解決するための手段】
【０００６】
本発明の要旨は、鋼製外皮にフラックスを充填してなるガスシールドアーク溶接用フラックス入りワイヤにおいて、ワイヤ全質量に対する質量％で、鋼製外皮とフラックスの両方の合計で、Ｃ：０．０３〜０．０８％、Ｓｉ：０．０１〜０．４％、Ｍｎ：１．２〜２．５％、Ｍｇ：０．２〜０．８％、Ｂ：０．００１〜０．０１５％で、フラックスに、ＴｉＯ２：４〜７％、ＳｉＯ２：０．０１〜０．５％を含有し、Ｔｉ：０．２％以下、Ａｌ：０．０３％以下、Ａｌ２Ｏ３：０．５％以下、ＺｒＯ２：１％以下、金属フッ化物のＦ換算値：０．３％以下、かつ、ＳｉＯ２＋２×Ｓｉ＋５０×Ａｌ：０．０５〜２．３で、残部は鋼製外皮のＦｅ、鉄粉、鉄合金粉のＦｅ分、アーク安定剤および不可避不純物からなることを特徴とする。
【０００７】
また、鋼製外皮とフラックスの両方の合計で、Ｎｉ：３．０％以下を含有することも特徴とするガスシールドアーク溶接用フラックス入りワイヤにある。
【発明の効果】
【０００８】
本発明のガスシールドアーク溶接用フラックス入りワイヤによれば、全姿勢溶接で溶接作業性が良好で、また−６０〜―８０℃における低温靭性が良好な溶接金属が得られるなど、溶接部の品質の向上を図ることができる。
【発明を実施するための最良の形態】
【０００９】
本発明者らは、全姿勢溶接が可能なガスシールドアーク溶接用フラックス入りワイヤについて、溶接して得られる溶接金属の低温靭性が良好で、かつ溶接作業性が良好なワイヤ成分を得るべく、ワイヤ成分組成について種々検討を行った。
その結果、ＴｉＯ２を主成分とした酸化物、金属フッ化物、合金成分および脱酸剤の適正添加量を見出した。
以下、本発明のガスシールドアーク溶接用フラックス入りワイヤの成分組成の限定理由を説明する。なお、成分についての％は質量％を表している。
【００１０】
（Ｃ：０．０３〜０．０８％）
Ｃは、溶接金属の酸素量を低減し、溶接時のアークを安定にする。鋼製外皮とフラックスの合計（以下、ワイヤ成分という。）のＣが０．０３質量％（以下、％という。）未満では上記効果が得られず、０．０８％を超えるとＣが溶接金属に過剰に歩留まり、強度が過剰になり、低温靭性が低下する。したがって、Ｃは０．０３〜０．０８％とした。
【００１１】
（Ｓｉ：０．０１〜０．４％）
Ｓｉは、溶接時に酸化して溶接スラグとなり、溶接ビードの外観や形状を良好にする。また、溶接金属に歩留り、溶接金属の強度を高める効果がある。ワイヤ成分のＳｉが０．０１％未満であると、これらの効果が得られない。一方、０．４％を超えると溶接金属のミクロ組織中の硬化相生成を促進して低温靭性を低下させる。
【００１２】
（Ｍｎ：１．２〜２．５％）
Ｍｎは、Ｓｉと同様に溶接時に酸化して溶接スラグとなり、溶接ビードの外観や形状を良好にする。また、溶接金属の脱酸を促進するとともに溶接金属に歩留り、溶接金属の強度と靭性を高める効果がある。１．２％未満ではこれらの効果が得られず、２．５％を超えると強度が過剰になり、低温靭性が低下する。
【００１３】
（Ｍｇ：０．２〜０．８％）
Ｍｇは、強脱酸剤として、溶接金属の酸素を低減し、溶接金属の低温靭性を高める効果がある。０．２％未満では上記効果が得られず、０．８％を超えるとアーク中で激しく酸素と反応しスパッタやヒューム発生量が多くなる。
【００１４】
（Ｂ：０．００１〜０．０１５％）
Ｂは、微量の添加で溶接金属のミクロ組織を微細にし、低温靭性を向上させる。０．００１％未満では上記効果が得られず、０．０１５％を超えると溶接金属が過度に硬化し低温靭性が低下するとともに、溶接金属に高温割れが発生しやすくなる。
【００１５】
（ＴｉＯ２：４〜７％）
ＴｉＯ２は、アーク安定剤であるとともに、スラグ剤の主成分であり、溶接時に溶融金属を被包してビード外観を良好にする。また、立向上進溶接においては適度な粘性と融点により溶融メタルが垂れるのを防止する。さらに、一部がＴｉ酸化物として溶接金属に歩留まり、溶接金属のミクロ組織を微細化して低温靭性を向上させる。４％未満では立向上進において溶融メタルが垂れやすくなり、７％を超えるとスラグ量が過剰になりスラグ巻き込みが発生したり、溶接金属中に過剰に歩留まり非金属介在物が増加して低温靭性が低下したりする。
【００１６】
（ＳｉＯ２：０．０１〜０．５％）
ＳｉＯ２は、溶融スラグの粘性を高めスラグ被包性を向上させてスラグ剥離性を向上する。また溶接時に還元されて溶接金属中に一部歩留まり、強度を高める効果がある。０．０１％未満では上記効果が得られず、０．５％を超えると溶接金属のミクロ組織中の硬化相生成を促進して溶接金属の低温靭性が低下する。
【００１７】
（Ｔｉ：０．２％以下）
Ｔｉは、０．００５％以上添加することにより一部がＴｉ酸化物として溶接金属に歩留まり、溶接金属のミクロ組織を微細化して低温靭性を向上させるが、溶接金属中に固溶Ｔｉとして存在し、溶接金属が過度に硬化して低温靭性が低下するため、０．２％以下に制限する。
【００１８】
（Ａｌ：０．０３％以下）
Ａｌは、０．００５％以上添加することにより溶接金属中の酸素量を減らす脱酸剤としての効果があるが、形成されたＡｌ酸化物は非金属介在物として溶接金属に取り込まれて低温靭性を低下させるため、０．０３％以下とする。
【００１９】
（Ａｌ２Ｏ３：０．５％以下）
Ａｌ２Ｏ３は、溶融スラグの粘性および凝固点を調整し、スラグ被包性を高める作用を有する。しかし、過度に添加すると溶接金属中に非金属介在物として残留して低温靭性が低下するため０．５％以下に制限した。なお、好ましい範囲は０．１〜０．４％である。
【００２０】
（ＺｒＯ２：１％以下）
ＺｒＯ２は、Ａｌ２Ｏ３と同様に溶融スラグの粘性および凝固点を調整し、スラグ被包性を高める作用を有する。しかし、過度に添加すると溶接ビード形状が凸状になり、スラグ巻き込みや融合不良が発生しやすくなるため１％以下に制限した。なお、好ましい範囲は０．２〜０．７％である。
【００２１】
（金属フッ化物のＦ換算値：０．３％以下）
金属フッ化物は、アークを安定にさせる作用がある。しかし、金属フッ化物のＦ換算値が０．３％を超えると、逆にアークが不安定になりスパッタが多く発生するため０．３％以下に制限した。なお、金属フッ化物には、ＣａＦ２、ＮａＦ、ＫＦ、ＬｉＦ、ＭｇＦ２等があり、Ｆ換算値はそれらに含有されるＦの量である。なお、好ましい範囲は０．０１〜０．１５％である。
【００２２】
（ＳｉＯ２＋２×Ｓｉ＋５０×Ａｌ：０．０５〜２．３）
良好な溶接作業性を維持しつつ溶接金属の低温靭性をいかに高レベルに維持するか検討した結果、Ｓｉ、ＳｉＯ２、Ａｌの添加量を相互に制御することが重要であることがわかった。ＳｉおよびＳｉＯ２は良好な溶接作業性を得るために必要であるが、先に述べたように、溶接金属の低温靭性は低下させる。また、その作用はＡｌに大きく影響され、Ａｌの添加量が増加するとともに溶接金属中に残存するＳｉが増え溶接金属の低温靭性が低下する。したがって、ＳｉＯ２、ＳｉおよびＡｌの添加量を溶接金属の低温靭性に対する作用の寄与率に応じて、ＳｉＯ２＋２×Ｓｉ＋５０×Ａｌで制御する必要がある。ＳｉＯ２＋２×Ｓｉ＋５０×Ａｌが０．０５未満では、溶接ビードの外観や形状が劣化し、２．３を超えると低温靭性が低下する。
【００２３】
（Ｎｉ：３％以下）
Ｎｉは、０．１％以上添加することによって溶接金属の低温靭性をさらに向上させる。しかし、３％を超えて添加すると、高温割れが発生しやすくなり健全な溶接金属が得られなくなる。
なお、フラックス中の合金成分は、鋼製外皮の成分とその含有量を考慮してフラックス中の合金成分を調整することにより、目的とする強度、低温靭性が得られるフラックス入りワイヤとすることができる。
【００２４】
また、ＰおよびＳは溶接金属中において低融点化合物を生成して粒界の強度を低下させ、溶接金属の靭性を低下させるため、できるだけ低いことが望ましい。
フラックス充填率は特に制限しないが、ワイヤ全質量に対して８〜２０％とするのが生産性から好ましい。
【００２５】
また、残部についての鋼製外皮のＦｅは鋼製外皮中のＦｅで、鉄粉は成分調整のために添加した鉄粉で、鉄合金粉のＦｅ分は成分元素を鉄合金、例えばＦｅ-Ｓｉ、Ｆｅ-Ｍｎ等として添加した場合のＦｅ分を意味する。アーク安定剤としては、アルカリ金属の酸化物やアルカリ土類金属の酸化物等、例えばＮａ２Ｏ、Ｋ２Ｏ等の公知のものである。
【実施例】
【００２６】
以下、本発明の効果を実施例により具体的に説明する。
【００２７】
鋼製外皮にＪＩＳ  Ｇ３１４１  ＳＰＣＣを使用して表１に示すワイヤ径１．２ｍｍの各種成分のフラックス入りワイヤを試作した。
【００２８】
【表１】
0005153421.tif 000002
【００２９】
表１に示す試作したワイヤを用いて、板厚１２ｍｍの鋼板（ＪＩＳ  Ｇ３０１６  ＳＭ４９０Ａ）をＴ字すみ肉試験体とし、表２に示す溶接作業性評価の条件で立向上進すみ肉溶接による溶接作業性の評価を行うとともに、ＪＩＳ  Ｚ３３１３に準じて、板厚２０ｍｍの鋼板（ＪＩＳ  Ｇ３１２６  ＳＬＡ２３５Ｂ）を用いて表２に示す溶着金属試験の条件で溶着金属試験を行った。
【００３０】
【表２】
0005153421.tif 000003
【００３１】
立向上進すみ肉溶接は、半自動溶接で行い、アークの安定性、メタル垂れの有無、スパッタ発生状況、ビード形状およびビード外観について評価した後、マクロ断面を各5断面採取してスラグ巻込みや融合不良の有無を調べた。
【００３２】
溶着金属試験では、引張試験片と衝撃試験片（ＪＩＳ  Ｚ  ３１１１）をそれぞれ溶着金属の板厚中央から採取して試験に供した。機械的性質の評価は、−６０℃における吸収エネルギーが７０Ｊ以上を合格とした。これらの結果を表３に示す。
【００３３】
【表３】
0005153421.tif 000004
【００３４】
表１および表３のワイヤ記号１〜１１が本発明例、ワイヤ記号１２〜２６は比較例である。本発明例であるワイヤ記号１〜１１は、各成分が適量であるので、溶接作業性が良好で、溶着金属の−６０℃の吸収エネルギーも良好な値が得られ、さらに、Ｎｉを適量含むワイヤ記号１、３、５、７および８については、溶着金属の−８０℃における吸収エネルギーも良好な値が得られ、極めて満足な結果であった。
【００３５】
比較例中ワイヤ記号１２は、Ｃが少ないのでアークが不安定であった。また、Ａｌ２Ｏ３が多いので溶着金属の吸収エネルギーが低値であった。
【００３６】
ワイヤ記号１３は、ＳｉＯ２＋２×Ｓｉ＋５０×Ａｌが低いのでビード外観および形状が不良であった。また、Ｃが多いので溶着金属の引張強さが高くなり吸収エネルギーが低値であった。
【００３７】
ワイヤ記号１４は、Ｓｉが少ないのでビード外観および形状が不良であった。また、Ａｌが多いので溶着金属の吸収エネルギーが低値であった。
【００３８】
ワイヤ記号１５は、ＴｉＯ２が少ないのでメタル垂れが生じた。また、Ｓｉが多いので溶着金属の吸収エネルギーが低値であった。
【００３９】
ワイヤ記号１６は、Ｍｎが少ないのでビード外観および形状が不良で溶着金属の吸収エネルギーが低値であった。また、Ｍｇが多いのでスパッタおよびヒュームの発生量が多かった。
【００４０】
ワイヤ記号１７は、Ｍｎが多いので溶着金属の引張強さが高くなり吸収エネルギーが低値であった。
【００４１】
ワイヤ記号１８は、Ｍｇが少ないので溶着金属の吸収エネルギーが低値であった。
【００４２】
ワイヤ記号１９は、ＳｉＯ２が少ないのでスラグ剥離性が不良であった。また、Ｂが少ないので溶着金属の吸収エネルギーが低値であった。
【００４３】
ワイヤ記号２０は、Ｂが多いのでクレータ部に割れが生じた。また、溶着金属の吸収エネルギーが低値であった。
【００４４】
ワイヤ記号２１は、ＴｉＯ２が多いのでマクロ断面にスラグ巻き込みがあった。また、溶着金属の吸収エネルギーが低値であった。
【００４５】
ワイヤ記号２２は、ＳｉＯ２が多いので溶着金属の吸収エネルギーが低値であった。
【００４６】
ワイヤ記号２３は、ＳｉＯ２＋２×Ｓｉ＋５０×Ａｌが高いので溶着金属の吸収エネルギーが低値であった。
【００４７】
ワイヤ記号２４は、Ｔｉが多いので溶着金属の引張強さが高くなり吸収エネルギーが低値であった。
【００４８】
ワイヤ記号２５は、ＺｒＯ２が多いのでマクロ断面にスラグ巻き込みおよび融合不良があった。
【００４９】
ワイヤ記号２６は、金属フッ化物のＦ換算値が多いのでアークが不安定でスパッタ発生量が多かった。また、Ｎｉが多いのでクレータ部に割れが生じた。